(57)【要約】【課題】機械物性（柔軟性や引張物性等）、耐摩耗性及び難燃性のバランスに優れ、オイルのブリードアウトによる悪影響が少なく、例えば充電用ケーブル被覆材の用途に非常に有用な耐摩耗性樹脂組成物を提供する。【解決手段】プロピレン重合体（Ｐ）３０〜６５質量部、エチレン系エラストマー（Ｅ１）５〜３５質量部、及び、プロピレン系エラストマー（Ｅ２）３０〜６５質量部（プロピレン重合体（Ｐ）、エチレン系エラストマー（Ｅ１）及びプロピレン系エラストマー（Ｅ２）の合計量は１００質量部）を含む耐摩耗性樹脂組成物。【選択図】図１
2019019229.tif 000002
【特許請求の範囲】
【請求項１】
プロピレン重合体（Ｐ）３０〜６５質量部、
エチレン系エラストマー（Ｅ１）５〜３５質量部、及び、
プロピレン系エラストマー（Ｅ２）３０〜６５質量部
（プロピレン重合体（Ｐ）、エチレン系エラストマー（Ｅ１）及びプロピレン系エラストマー（Ｅ２）の合計量は１００質量部）
を含む耐摩耗性樹脂組成物。
【請求項２】
エチレン系エラストマー（Ｅ１）が、エチレン単位と炭素原子数３〜１２のα−オレフィン単位を構造単位として含む共重合体である請求項１に記載の耐摩耗性樹脂組成物。
【請求項３】
エチレン系エラストマー（Ｅ１）の密度が０.８５〜０.９２ｇ／ｃｍ３、メルトフローレート（２３０℃、２.１６ｋｇ荷重）が０.３〜２０ｇ／１０分である請求項１又は２に記載の耐摩耗性樹脂組成物。
【請求項４】
プロピレン系エラストマー（Ｅ２）が、プロピレン単位と炭素原子数２〜１２のα−オレフィン単位（ただしプロピレン単位は除く）を構造単位として含む共重合体である請求項１〜３の何れかに記載の耐摩耗性樹脂組成物。
【請求項５】
プロピレン系エラストマー（Ｅ２）が、プロピレン単位とエチレン単位と炭素原子数４〜１２のα−オレフィン単位を構造単位として含む共重合体である請求項４に記載の耐摩耗性樹脂組成物。
【請求項６】
プロピレン系エラストマー（Ｅ２）の密度が０.８５〜０.８９ｇ／ｃｍ３、メルトフローレート（２３０℃、２.１６ｋｇ荷重）が１〜１０ｇ／１０分である請求項１〜５の何れかに記載の耐摩耗性樹脂組成物。
【請求項７】
充電用ケーブル被覆材に用いられる請求項１〜６の何れかに記載の耐摩耗性樹脂組成物。
【請求項８】
電気自動車充電用ケーブル被覆材に用いられる請求項７に記載の耐摩耗性樹脂組成物。
【発明の詳細な説明】
【技術分野】
【０００１】
本発明は、例えば電気自動車等の充電用ケーブル被覆材の用途に特に有用な耐摩耗性樹脂組成物に関する。
【背景技術】
【０００２】
電気自動車は近年の環境意識の高まりとともに急速に普及が進んでいる。これに伴い、電気自動車の充電器の設置台数も増加傾向にある。また、これらの充電用ケーブルは自動車用途に使用されるので難燃化の必要性が高く、難燃性を付与するため充電用ケーブル被覆材には多量の難燃剤が添加されている。しかし、多量の難燃剤を添加すると摩耗性や機械物性の低下を招く恐れがある。特に、これらの充電用ケーブルは通常は屋外に設置され、充電時に地面、車体又は充電器と頻繁に接触しつつ使用されるので、長期間にわたる耐久性が要求される。したがって、電気自動車の充電用ケーブル被覆材には、通常の電線の被覆材に要求される機械的強度や難燃性などに加えて、優れた耐久性、特に耐摩耗性を有することが要望されている。
【０００３】
電線に難燃性を付与する方法として、例えば特許文献１には、プロピレンポリマー、熱可塑性エラストマー及び特定の難燃剤を含む組成物が開示されている。そして、この組成物をワイヤー又はケーブルの被覆材として用いることにより、優れた機械特性及び熱変形性能が発現すると記載されている。しかし、この組成物は、通常の電線の被覆材として用いるものであり、充電用ケーブル被覆材として用いることは意図されていない。そのため、特許文献１の実施例で具体的に調製されている組成物を、仮に充電用ケーブル被覆材として用いた場合を想定すると、その耐摩耗性は必ずしも十分ではないと考えられる。
【０００４】
また特許文献２には、芳香族ビニル化合物と軟化剤（鉱物油等）を含む熱可塑性エラストマー組成物が開示されている。この組成物は柔軟性、耐油性に優れ、ケーブル被覆材としても使用できることが記載されている。しかし、鉱物油が経時変化によりブリードアウトし、機械物性を低下させる恐れもある。
【先行技術文献】
【特許文献】
【０００５】
【特許文献１】特表２０１３−５１５８２７号公報
【特許文献２】特開２００３−１９２８６８号公報
【発明の概要】
【発明が解決しようとする課題】
【０００６】
本発明は、上記課題を解決するために為されたものである。即ち本発明の目的は、機械物性（柔軟性や引張物性等）、耐摩耗性及び難燃性のバランスに優れ、オイルのブリードアウトによる悪影響が少なく、例えば充電用ケーブル被覆材の用途に非常に有用な耐摩耗性樹脂組成物を提供することにある。
【課題を解決するための手段】
【０００７】
本発明者らは、上記課題を解決する為に鋭意検討した結果、オイルを含有するスチレン系ブロック共重合体（ＳＥＢＳ）に代えて、特定量の２種のオレフィン系エラストマー（Ｅ１）及び（Ｅ２）を配合することが非常に効果的であることを見出し、本発明を完成するに至った。即ち本発明は、以下の事項により特定される。
【０００８】
［１］プロピレン重合体（Ｐ）３０〜６５質量部、
エチレン系エラストマー（Ｅ１）５〜３５質量部、及び、
プロピレン系エラストマー（Ｅ２）３０〜６５質量部
（プロピレン重合体（Ｐ）、エチレン系エラストマー（Ｅ１）及びプロピレン系エラストマー（Ｅ２）の合計量は１００質量部）
を含む耐摩耗性樹脂組成物。
【０００９】
［２］エチレン系エラストマー（Ｅ１）が、エチレン単位と炭素原子数３〜１２のα−オレフィン単位を構造単位として含む共重合体である項［１］に記載の耐摩耗性樹脂組成物。
【００１０】
［３］エチレン系エラストマー（Ｅ１）の密度が０.８５〜０.９２ｇ／ｃｍ３、メルトフローレート（２３０℃、２.１６ｋｇ荷重）が０.３〜２０ｇ／１０分である項［１］又は［２］に記載の耐摩耗性樹脂組成物。
【００１１】
［４］プロピレン系エラストマー（Ｅ２）が、プロピレン単位と炭素原子数２〜１２のα−オレフィン単位（ただしプロピレン単位は除く）を構造単位として含む共重合体である項［１］〜［３］の何れかに記載の耐摩耗性樹脂組成物。
【００１２】
［５］プロピレン系エラストマー（Ｅ２）が、プロピレン単位とエチレン単位と炭素原子数４〜１２のα−オレフィン単位を構造単位として含む共重合体である項［４］に記載の耐摩耗性樹脂組成物。
【００１３】
［６］プロピレン系エラストマー（Ｅ２）の密度が０.８５〜０.８９ｇ／ｃｍ３、メルトフローレート（２３０℃、２.１６ｋｇ荷重）が１〜１０ｇ／１０分である項［１］〜［５］の何れかに記載の耐摩耗性樹脂組成物。
【００１４】
［７］充電用ケーブル被覆材に用いられる項［１］〜［６］の何れかに記載の耐摩耗性樹脂組成物。
【００１５】
［８］電気自動車充電用ケーブル被覆材に用いられる項［７］に記載の耐摩耗性樹脂組成物。
【発明の効果】
【００１６】
本発明の耐摩耗性樹脂組成物は、機械物性（柔軟性や引張物性等）、耐摩耗性及び難燃性のバランスに優れ、オイルのブリードアウトによる悪影響も少ない。したがって、例えば、充電用ケーブル被覆材、特に電気自動車の充電用ケーブル被覆材として非常に有用である。
【図面の簡単な説明】
【００１７】
【図１】電気自動車の充電用ケーブルの一例を示す模式的断面図である。
【発明を実施するための形態】
【００１８】
＜プロピレン重合体（Ｐ）＞
本発明に用いるプロピレン重合体（Ｐ）は、プロピレン単位を主たる構造単位として含む重合体である。好ましくはプロピレン単独重合体であるが、少量の共重合成分が含まれていても良い。プロピレン重合体（Ｐ）の共重合成分の具体例としては、エチレン、ブテン、ヘキセン、４-メチル‐１−ペンテン、オクテンが挙げられる。共重合成分の含有量は、好ましくは０〜８重量％、より好ましくは０〜６重量％である。
【００１９】
プロピレン重合体（Ｐ）のＩＳＯ１１８３に準じて測定した密度は、好ましくは０.８５〜０.９５ｇ／ｃｍ３、より好ましくは０.８７〜０.９１ｇ／ｃｍ３である。
【００２０】
プロピレン重合体（Ｐ）のＩＳＯ１１３３に準じて測定したメルトフローレート（２３０℃、２.１６ｋｇ過重）は、好ましくは０.５〜２０ｇ／１０分、より好ましくは１〜１５ｇ／１０分である。このメルトフレートが０.５ｇ／１０分以上であると、樹脂組成物の加工性に優れる傾向にある。また、２０ｇ／１０分以下であると機械的強度が向上する傾向にある。
【００２１】
＜エチレン系エラストマー（Ｅ１）＞
本発明に用いるエチレン系エラストマー（Ｅ１）は、エチレン単位を主たる構造単位として含む重合体であり、好ましくは共重合体である。
【００２２】
エチレン系エラストマー（Ｅ１）を構成するエチレン以外のオレフィンとしては、通常、炭素原子数３〜１２のα−オレフィンが用いられる。そのα−オレフィンの具体例としては、プロピレン、ブテン、ヘキセン、４−メチル−１−ペンテン、オクテンが挙げられる。中でも、プロピレン、ブテン、オクテンが好ましい。これらエチレン以外のα−オレフィンは、２種以上を併用しても良い。また、本発明の目的を損なわない範囲内で、オレフィン以外の重合性モノマーを併用しても良い。
【００２３】
エチレン系エラストマー（Ｅ１）の具体例としては、エチレン−プロピレンゴム（ＥＰＲ）、エチレン−プロピレン−ブテンゴム（ＥＰＢＲ）、エチレン−オクテンゴム（ＥＯＲ）、エチレン−ブテンゴム（ＥＢＲ）、ポリオレフィン樹脂（例えばポリエチレン（ＰＥ））等のハードセグメントとオレフィン系ゴム（例えばＥＰＲ）等のソフトセグメントとを有するエラストマーが挙げられる。中でも、ＥＢＲ、ＥＯＲが好ましい。
【００２４】
エチレン系エラストマー（Ｅ１）は、好ましくはエチレン単位７５〜９５モル％と炭素原子数３〜１２のα−オレフィン単位５〜２５モル％とを含み、より好ましくはエチレン単位７７〜９３モル％と炭素原子数３〜１２のα−オレフィン単位７〜１３モル％とを含む。コモノマーの構成単位（モル％）は、例えば１３Ｃ−ＮＭＲスペクトルの分析によって求められる。
【００２５】
エチレン系エラストマー（Ｅ１）のＡＳＴＭ Ｄ１５０５に準じて測定した密度は、好ましくは０.８５〜０.９２ｇ／ｃｍ３、より好ましくは０.８６〜０.９１ｇ／ｃｍ３である。
【００２６】
エチレン系エラストマー（Ｅ１）のＡＳＴＭ Ｄ１２３８に準じて測定したメルトフローレート（２３０℃、２.１６ｋｇ過重）は、好ましくは０.３〜２０ｇ／１０分、より好ましくは０.５〜１０ｇ／１０分である。エチレン系エラストマー（Ｅ１）のメルトフレートが０.３ｇ／１０分以上であると、樹脂組成物の加工性に優れる傾向にある。また、２０ｇ／１０分以下であると機械的強度が向上する傾向にある。
【００２７】
＜プロピレン系エラストマー（Ｅ２）＞
本発明に用いるプロピレン系エラストマー（Ｅ２）は、プロピレン単位を主たる構造単位として含む重合体であり、好ましくは共重合体である。
【００２８】
プロピレン系エラストマー（Ｅ２）を構成するプロピレン以外のオレフィンとしては、通常、プロピレン以外の炭素原子数２〜１２のα−オレフィンが用いられる。そのα−オレフィンの具体例としては、エチレン、ブテン、ヘキセン、４−メチル−１−ペンテン、オクテンが挙げられる。中でも、エチレン、ブテン、オクテンが好ましい。これらプロピレン以外のα−オレフィンは、２種以上を併用しても良い。また、本発明の目的を損なわない範囲内で、オレフィン以外の重合性モノマーを併用しても良い。
【００２９】
プロピレン系エラストマー（Ｅ２）の具体例としては、プロピレン−ブテン−エチレンゴム（ＰＢＥＲ）、プロピレン−エチレンゴム（ＰＥＲ）、プロピレン−ブテンゴム（ＰＢＲ）、ポリオレフィン樹脂（例えばポリプロピレン（ＰＰ））等のハードセグメントとオレフィン系ゴム（例えばＰＢＥＲ、ＰＥＲ、ＰＢＲ）等のソフトセグメントとを有するエラストマーが挙げられる。
【００３０】
プロピレン系エラストマー（Ｅ２）は、好ましくはプロピレンとエチレン及び／又は炭素原子数４〜１２のα−オレフィンとの共重合体であり、より好ましくはプロピレンとエチレンと炭素原子数４〜１２のα−オレフィンとの三元共重合体である。この炭素原子数４〜１２のα−オレフィンとしては、１−ブテン、１−ヘキセン、１−オクテンが好ましく、１−ブテンが最も好ましい。１−ブテンの場合の三元共重合体は、先に挙げたＰＢＥＲである。
【００３１】
プロピレン系エラストマー（Ｅ２）が上記３元共重合体である場合、この３元共重合体は、通常プロピレン単位５０〜９２.５モル％と、エチレン単位５〜２０モル％と、炭素原子数４〜１２のα−オレフィン単位２.５〜２５モル％とを含み、好ましくはプロピレン単位４０〜８８モル％と、エチレン単位７〜２０モル％と、炭素原子数４〜１２のα−オレフィン単位５〜２０％とを含む。
【００３２】
プロピレン系エラストマー（Ｅ２）のＡＳＴＭ Ｄ１５０５に準じて測定した密度は、好ましくは０.８５〜０.８９ｇ／ｃｍ３、より好ましくは０.８６〜０.８８ｇ／ｃｍ３である。
【００３３】
プロピレン系エラストマー（Ｅ２）のＡＳＴＭ Ｄ１２３８に準じて測定したメルトフローレート（２３０℃、２.１６ｋｇ過重）は、好ましくは１〜１０ｇ／１０分、より好ましくは２〜８ｇ／１０分である。プロピレン系エラストマー（Ｅ２）のメルトフレートが１ｇ／１０分以上であると、樹脂組成物の加工性に優れる傾向にある。また、１０ｇ／１０分以下であると機械的強度が向上する傾向にある。
【００３４】
＜その他の成分＞
本発明の耐摩耗性樹脂組成物は、用途に応じて様々な添加剤、例えば、難燃剤、可塑剤、滑材、酸化防止剤、紫外線吸収剤、熱安定剤、顔料、染料、帯電防止剤、抗菌剤、カップリング剤、及び分散剤等を、本発明の目的を損なわない範囲で配合できる。
【００３５】
本発明の耐摩耗性樹脂組成物は、オイルのブリードアウトによる悪影響を低減することを目的の１つとするものである。したがって、本発明の耐摩耗性樹脂組成物は、実質的にオイルを含まない組成物であることが好ましく、たとえオイルを含む場合であってもそのオイルの含有量は、耐摩耗性樹脂組成物全体１００質量％中好ましくは１５質量％以下である。
【００３６】
＜耐摩耗性樹脂組成物＞
本発明の耐摩耗性樹脂組成物は、以上説明したプロピレン重合体（Ｐ）、エチレン系エラストマー（Ｅ１）及びプロピレン系エラストマー（Ｅ１）を含む組成物である。
【００３７】
プロピレン重合体（Ｐ）の含有量は３０〜６５質量部であり、好ましくは４０〜５０質量部である。プロピレン重合体（Ｐ）の含有量が３０質量部以上であると組成物が十分な機械的強度（特に引張破断点強度）を有する傾向にある。また、この含有量が６５質量部を超えると、その効果の飛躍的な上昇は認められない傾向にある。
【００３８】
エチレン系エラストマー（Ｅ１）の含有量は５〜３５質量部であり、好ましくは１０〜３０質量部である。この含有量が５質量部以上であると耐摩耗性に優れる傾向にある。また、３５質量部以下であると機械的強度（特に引張破断点強度）に優れる傾向にある。
【００３９】
プロピレン系エラストマー（Ｅ２）の含有量は３０〜６５質量部であり、好ましくは３５〜５０質量部である。この含有量が３０質量部以上であると柔軟性に優れる傾向にある。また、６５質量部以下であると機械的強度（特に引張破断点強度）に優れる傾向にある。
【００４０】
以上の各含有量は、プロピレン重合体（Ｐ）、エチレン系エラストマー（Ｅ１）及びプロピレン系エラストマー（Ｅ２）の合計量を１００質量部とした場合の値である。
【００４１】
各成分の配合方法としては、例えば、バンバリーミキサー、単軸押出機、２軸押出機、高速２軸押出機等の混合装置を用いて、各成分を同時にあるいは逐次に混合又は溶融混練する方法が挙げられる。
【００４２】
本発明の耐摩耗性樹脂組成物は、機械物性（柔軟性や引張物性等）、耐摩耗性及び難燃性のバランスに優れ、オイルのブリードアウトによる悪影響が少ない。したがって、例えば充電用ケーブル被覆材、特に電気自動車等の充電用ケーブル被覆材として非常に有用である。
【００４３】
図１は、電気自動車の充電用ケーブルの一例を示す模式的断面図である。この充電用ケーブルは、絶縁部１で被覆された複数の導線２が介在部３（紙又はヤーン等）と共にジャケット部４に被覆されてなるものである。本発明の耐摩耗性樹脂組成物は各特性のバランスに優れているので、ジャケット部４、絶縁部１の材料として有用であり、特にジャケット部４の材料として非常に有用である。
【実施例】
【００４４】
以下、実施例により本発明をさらに詳しく説明する。ただし、本発明はこれらに限定されるものではない。実施例及びで使用した各材料は以下の通りである。
【００４５】
＜プロピレン重合体（Ｐ)＞
「ｈ−ＰＰ」：ホモポリプロピレン（株式会社プライムポリマー、プライムポリプロ(登録商標）Ｙ−４００ＧＰ、密度（ＩＳＯ１１８３）＝０.９０ｇ／ｃｍ３、ＭＦＲ（２３０℃、２.１６ｋｇ、ＩＳＯ１１３３）＝４.０ｇ／１０ｍｉｎ）
【００４６】
＜エチレン系エラストマー（Ｅ１）＞
「Ｅ１−１」：エチレン系エラストマー（ＥＢＲ）、ブテン含量＝１９.０モル％、密度（ＡＳＴＭ Ｄ１５０５）＝０.８６１ｇ／ｃｍ３、ＭＦＲ（２３０℃、２.１６ｋｇ、ＡＳＴＭ Ｄ１２３８）＝０.９ｇ／１０ｍｉｎ）
「Ｅ１−２」：エチレン系エラストマー（ＥＢＲ）、ブテン含量＝１１.０モル％、密度（ＡＳＴＭ Ｄ１５０５）＝０.８８５ｇ／ｃｍ３、ＭＦＲ（２３０℃、２.１６ｋｇ、ＡＳＴＭ Ｄ１２３８）＝２.２ｇ／１０ｍｉｎ）
「Ｅ１−３」：エチレン系エラストマー（ＥＢＲ）、ブテン含量＝７.０モル％、密度（ＡＳＴＭ Ｄ１５０５）＝０.９０５ｇ／ｃｍ３、ＭＦＲ（２３０℃、２.１６ｋｇ、ＡＳＴＭ Ｄ１２３８）＝２.２ｇ／１０ｍｉｎ）
【００４７】
＜プロピレン系エラストマー（Ｅ２）＞
「Ｅ２−１」：プロピレン系エラストマー（ＰＢＥＲ）、ブテン含量＝１９.０モル％、エチレン含量＝１３.５モル％、密度（ＡＳＴＭ Ｄ１５０５）＝０.８６５ｇ／ｃｍ３、ＭＦＲ（２３０℃、２.１６ｋｇ、ＡＳＴＭ Ｄ１２３８）＝６.０ｇ／１０ｍｉｎ）。
【００４８】
＜他の成分＞
「Ｓ−１」：スチレン系ブロック共重合体（ＳＥＢＳ）（旭化成株式会社、タフテック（登録商標）Ｈ１２７２、スチレン含量＝３５質量％、密度（ＩＳＯ１１８３）＝０.９０ｇ／ｃｍ３、ＭＦＲ（２３０℃、２.１６ｋｇ、ＩＳＯ１１３３）＝Ｎｏ Ｆｌｏｗ、オイル含量＝３５質量％）
「Ｓ−２」：スチレン系ブロック共重合体（ＳＥＢＳ）（旭化成株式会社、タフテック（登録商標） Ｈ１０６２、スチレン含量＝１８質量％、密度（ＩＳＯ１１８３）＝０.８９ｇ／ｃｍ３、ＭＦＲ（２３０℃、２.１６ｋｇ、ＩＳＯ１１３３）＝４.５ｇ／１０ｍｉｎ）
「ＭＤＨ」：水酸化マグネシウム（協和化学工業株式会社、キスマ（登録商標）５Ｂ）
「ＭＰ−Ｘ」：フェノール系酸化防止剤（ＢＡＳＦジャパン株式会社、イルガノックス（登録商標）１０１０）
「ＭＰ−Ｗ」：硫黄系酸化防止剤（三菱ケミカル株式会社、ＤＳＴＰ「ヨシトミ」）
「Ｈ-５０Ｌ」：滑剤（日油株式会社、アルフロー（登録商標）Ｈ−５０Ｌ）
【００４９】
［実施例１］
ホモポリプロピレン（ｈ−ＰＰ）４５質量部、エチレン系エラストマー（Ｅ１−１）２０質量部、プロピレン系エラストマー（Ｅ２−１）３５質量部、水酸化マグネシウム１００質量部、フェノール系酸化防止剤１質量部、硫黄系酸化防止剤２質量部、滑材０.５質量部からなる混合物を二軸押出機((株)日本製鋼所製)を用い、樹脂温度２１０℃で溶融混練した。その後、２１０℃に設定したプレス成形機にて７分間加熱成形し、２ｍｍ厚みのプレスシートを得た。得られたシートを用いて下記の方法により物性を評価した。結果を表１に示す。
【００５０】
（１）引張物性
ＡＳＴＭ Ｄ６３８に準拠して、引張物性を測定した。サンプル形状を４号ダンベルとし、引張速度２００ｍｍ／ｍｉｎで破断する際の強度と伸びを測定した。
【００５１】
（２）耐熱性
プレスシートより打ち抜いたＡＴＳＭ Ｄ６３８  ４号ダンベルをエアーオーブン内で１３５℃１６８時間加熱処理後、４時間放冷し、先述した引張物性試験と同様の方法で引張強度、引張伸びを測定した。老化試験前の引張強度、引張伸びとの比として評価した。
【００５２】
（３）硬度
ＡＳＴＭ Ｄ２２４０準拠してショアＤ硬度測定を測定した。５秒後の硬度を測定した。
【００５３】
（４）耐摩耗性
ＡＳＴＭ Ｄ１０４４に準拠してテーバー摩耗試験を行った。試験荷重は９.８Ｎ、回転速度は６０ｒｐｍ、摩耗輪はＨ−２２とした。
【００５４】
（５）難燃性
ＪＩＳ  Ｋ７２０１−１に準拠した酸素指数算出法による燃焼試験を行った。９０×１０×２ｍｍにカットしたシート状サンプルを燃焼させ、燃焼時間が１８０秒以上持続するか、または接炎後の燃焼長さが５０ｍｍ以上燃え続けるのに必要な最低の酸素濃度を酸素指数として求めた。
【００５５】
［実施例２］
エチレン系エラストマー（Ｅ１−１）の代わりに、エチレン系エラストマー（Ｅ１−２）を用いた以外は実施例１と同様にしてプレスシートを得た。結果を表１に示す。
【００５６】
［実施例３］
エチレン系エラストマー（Ｅ１−１）の代わりに、エチレン系エラストマー（Ｅ１−３）を用いた以外は実施例１と同様にしてプレスシートを得た。結果を表１に示す。
【００５７】
［実施例４］
プロピレン系エラストマー（Ｅ２−１）４５質量部、エチレン系エラストマー（Ｅ１−１）１０質量部を用いた以外は実施例１と同様にしてプレスシートを得た。結果を表１に示す。
【００５８】
［比較例１］
プロピレン系エラストマー（Ｅ２−１）及びエチレン系エラストマー（Ｅ１−１）の代わりに、スチレン系ブロック共重合体（Ｓ−１）８２.５質量部（内オイル含量２７.５質量部）を用いた以外は実施例１と同様にしてプレスシートを得た。結果を表１に示す。
【００５９】
［比較例２］
ホモポリプロピレン（ｈ−ＰＰ）３０質量部と、プロピレン系エラストマー（Ｅ２−１）及びエチレン系エラストマー（Ｅ１−１）の代わりにスチレン系ブロック共重合体（Ｓ−１）１０５質量部（内オイル含量３５質量部）を用いた以外は実施例１と同様にしてプレスシートを得た。結果を表１に示す。
【００６０】
［比較例３］
プロピレン系エラストマー（Ｅ２−１）１５質量部、エチレン系エラストマー（Ｅ１−１）４０質量部を用いた以外は実施例１と同様にしてプレスシートを得た。結果を表１に示す。
【００６１】
［比較例４］
プロピレン系エラストマー（Ｅ２−１）及びエチレン系エラストマー（Ｅ１−１）の代わりに、スチレン系ブロック共重合体（Ｓ−２）５５質量部を用いた以外は実施例１と同様にしてプレスシートを得た。結果を表１に示す。
【００６２】
【表１】
2019019229.tif 000003
【００６３】
実施例１〜５の耐摩耗性樹脂組成物は十分な機械的強度を有しており、柔軟性及び耐摩耗性のバランスが良好であった。また、難燃性を示す酸素指数も約２４と高く、十分な難燃性を有していた。
【００６４】
一方、比較例１〜４の樹脂組成物は諸物性のバランスが悪く、特に耐摩耗性に劣っていた。また、オイルを多量に含む比較例１及び２の樹脂組成物は、難燃性を示す酸素指数が約２２と低く、難燃性が劣っていた。
【００６５】
さらに、実施例１〜４と比較例４の樹脂組成物は同等の硬度を有しているにもかかわらず、実施例１〜４の樹脂組成物は比較例４の樹脂組成物よりも耐摩耗性が顕著に優れていた。
【産業上の利用可能性】
【００６６】
本発明の耐摩耗性樹脂組成物は、充電用ケーブル被覆材、特に電気自動車等の充電用ケーブル被覆材として好適に用いることができる。
【符号の説明】
【００６７】
１  絶縁部
２  導線
３  介在部
４  ジャケット部
【図１】
2019019229.tif 000004